Procédé de préparation d’un matériau sous la forme d’un monolithe poreux comprenant une matrice d’oxyde de silicium, et des nanoparticules de TiO 2 , ledit procédé comprenant : i) une étape de préparation d’une phase aqueuse acide comprenant au moins un tensioactif cationique et des nanoparticules de TiO 2 , ii) une étape d’ajout d’un précurseur de silice à la phase aqueuse acide de l’étape i), iii) une étape d’ajout d’une phase huileuse à la phase aqueuse acide de l’étape ii) pour former une émulsion, iv) une étape de polycondensation, v) une étape d’élimination de la phase huileuse, et vi) une étape de calcination. Procédé selon la revendication 1, caractérisé en ce que les nanoparticules de TiO 2 présentent une taille allant de 5 à 40 nm. Procédé selon la revendication 1 ou 2, caractérisé en ce que le dioxyde de titane (TiO 2 ) des nanoparticules de l’étape i) comprend au moins 60 % en masse de dioxyde de titane sous forme anatase, par rapport à la masse totale de dioxyde de titane. Procédé selon l’une quelconque des revendications précédentes, caractérisé en ce que les nanoparticules de TiO 2 représentent au moins 0,5 % en masse, par rapport à la masse totale de phase aqueuse acide de l’étape i). Procédé selon l’une quelconque des revendications précédentes, caractérisé en ce que l’étape i) est réalisée selon les sous-étapes suivantes : i-1) une sous-étape de préparation d’une phase aqueuse comprenant de l’eau et le tensioactif cationique, i-2) une sous-étape d’ajout des nanoparticules de TiO 2 dans la phase aqueuse, et i-3) une sous-étape d’acidification de la phase aqueuse. Procédé selon l’une quelconque des revendications précédentes, caractérisé en ce que la phase huileuse comprend un ou plusieurs composés choisis parmi les alcanes linéaires et ramifiés ayant au moins 9 atomes de carbone et en ce que la phase huileuse représente de 50 à 80% en volume, par rapport au volume total de l'émulsion. Procédé selon l’une quelconque des revendications précédentes, caractérisé en ce que l’étape vi) comprend : - une première sous-étape vi-1) de calcination comprenant le chauffage d’une température initiale T i à une température T c 1 allant de 160 à 200 °C, avec une vitesse de chauffe allant de 0,5 à 3 °C/min, puis le maintien de la température T c 1 pendant 3 à 10 heures, et - une seconde sous-étape vi-2) de calcination comprenant le chauffage de la température T c1 à une température T c2 allant de 600 à 800 °C, avec une vitesse de chauffe allant de 0,5 à 2 °C/min, puis le maintien de la température T c2 pendant 3 à 10 heures. Matériau sous la forme d’un monolithe poreux autosupporté, caractérisé en ce qu’il est obtenu selon un procédé tel que défini à l’une quelconque des revendications précédentes, en ce qu’il comprend une matrice d’oxyde de silicium, et des nanoparticules de TiO 2 , et en ce que : - ledit matériau comprend des macropores, des mésopores, des micropores, et des parois formant un réseau poreux interconnecté, et - les nanoparticules de TiO 2 sont réparties de manière statistique en surface des macropores, et en surface et dans le volume desdites parois. Matériau selon la revendication 8, caractérisé en ce que ledit matériau comprend de 5% à 30% en masse de TiO 2 , par rapport à la masse totale de matériau. Matériau selon la revendication 8 ou 9, caractérisé en ce qu’il présente une surface spécifique allant de 500 à 1200 m 2 /g. Matériau selon l’une quelconque des revendications 8 à 10, caractérisé en ce qu’il présente une densité apparente d’au moins 0,06 g/cm 3 . Matériau selon l’une quelconque des revendications 8 à 11, caractérisé en ce qu’il présente une porosité d’au moins 80%. Utilisation d’un matériau tel que défini à l’une quelconque des revendications 8 à 12, en tant que photocatalyseur. Utilisation d’un matériau tel que défini à l’une quelconque des revendications 8 à 12, dans le domaine de la photo-purification de l’air, de la purification d’atmosphères confinées, ou de la photo-réduction du CO 2 en carburants. Procédé de décontamination d'un milieu gazeux contenant un ou plusieurs composés organiques volatils, ledit procédé étant caractérisé en ce que la décontamination est réalisée par passage dudit milieu gazeux au travers d’un matériau tel que défini à l’une quelconque des revendications 8 à 12, sous irradiation lumineuse.